(57)【要約】本発明はチタンおよび／またはジルコニウムのオルトエステルまたは縮合オルトエステルと１種または複数種のポリアルコールとの反応により製造される触媒に関する。少なくとも２個のヒドロキシル基および少なくとも１８０ｇ／モルの数平均分子量を有する１種または複数種の化合物をポリオール成分として使用する。更に、本発明は前記触媒の製造方法、およびＰＵＲフォームを製造するために使用することのできる、僅かに着色されたエステルまたはポリエステルを製造するためのその使用に関する。【特許請求の範囲】
【請求項１】
ａ）チタンおよび／またはジルコニウムのオルトエステルまたは縮合オルトエステルと
ｂ）少なくとも２個のヒドロキシル基および少なくとも１８０ｇ／モルの数平均分子量を有する１種または複数種のポリアルコール
とを、ポリアルコールｂ）とチタンおよび／またはジルコニウムのオルトエステルまたは縮合オルトエステルａ）とのモル比少なくとも２：１で反応させることにより製造可能なチタン／ジルコニウム触媒。
【請求項２】
ポリアルコールｂ）とチタンおよび／またはジルコニウムのオルトエステルまたは縮合オルトエステルａ）とのモル比が３：１〜５：１である、請求項１記載の触媒。
【請求項３】
チタンおよび／またはジルコニウムのオルトエステルとして、一般式Ｍ（ＯＲ）４［式中、Ｍはチタンおよび／またはジルコニウムを表し、Ｒは同一または異なる線状、分枝状または環式のアルキル基を表す］のものを使用する、請求項１記載の触媒。
【請求項４】
オルトエステルとしてチタンテトライソプロポキシレートおよびチタンテトラ−ｎ−ブトキシレートを使用する、請求項１記載の触媒。
【請求項５】
チタンおよび／またはジルコニウムの縮合オルトエステルとして一般式Ｒ１Ｏ［Ｍ（ＯＲ１）２Ｏ］ｎＲ１［式中、Ｍはチタンおよび／またはジルコニウムを表し、Ｒ１は同一または異なる線状、分枝状または環式のアルキル基を表し、ｎは＜２０を表す］のものを使用する、請求項１記載の触媒。
【請求項６】
縮合オルトエステルとしてポリ（チタンイソプロポキシレート）およびポリ（チタンブトキシレート）を使用する、請求項１記載の触媒。
【請求項７】
ポリアルコールとして、塩基性触媒の存在下にアルキレンオキシドを多官能性出発化合物に重付加することにより製造されるポリエーテルポリオールを使用する、請求項１記載の触媒。
【請求項８】
ポリアルコールとして、芳香族および／または脂肪族ポリカルボン酸と少なくとも２個のヒドロキシル基を有するポリオールとから製造されるポリエステルポリオールを使用する、請求項１記載の触媒。
【請求項９】
ａ）チタンおよび／またはジルコニウムのオルトエステルまたは縮合オルトエステルと
ｂ）少なくとも２個のヒドロキシル基および少なくとも１８０ｇ／モルの数平均分子量を有する１種または複数種のポリアルコール
とを、ポリアルコールｂ）とチタンおよび／またはジルコニウムのオルトエステルまたは縮合オルトエステルａ）とのモル比少なくとも２：１で反応させることを特徴とする、請求項１記載の触媒の製法。
【請求項１０】
ＰＵＲフォームを製造するために使用することのできるエステルまたはポリエステルを製造するための請求項１記載の触媒の使用。
【発明の詳細な説明】
【０００１】
本発明は新規種類のチタン／ジルコニウム触媒、その製法および本発明による触媒のエステルまたはポリエステルの製造のためのエステル化反応、エステル交換反応および重縮合反応への使用に関する。
【０００２】
ポリエステルは産業上重要なポリマーであり、これは例えば繊維の製造のためにまたはポリウレタン系におけるポリオール成分として長年使用されている（これに関してはＧ． ＯｅｒｔｅｌのＰｏｌｙｕｒｅｔｈａｎｅ Ｈａｎｄｂｏｏｋ， Ｈａｎｓｅｒ Ｐｕｂｌｉｓｈｅｒｓ（１９９４）， ｐ ６５−７２を参照）。ポリエステルの製造は低分子量ポリカルボン酸（例えばアジピン酸）の低分子量ポリアルコール（例えばジエチレングリコール）での直接エステル化により、またはポリカルボン酸アルキルエステルとポリアルコールから出発するエステル交換により行われる。記載されている反応においては、反応器中での滞留時間を短縮するためにおよび高い分子量を構成するために働く触媒を一般に使用する（このためにはＲ．Ｅ． Ｗｉｌｆｏｎｇ ｉｎ Ｊｏｕｒｎａｌ ｏｆ Ｐｏｌｙｍｅｒ Ｓｃｉｅｎｃｅ， Ｖｏｌ． ５４ （１９６１）， ｐ ３８５−４１０およびＡ． Ｆｒａｄｅｔ， Ｅ． Ｍａｒｅｃｈａｌ ｉｎ Ａｄｖａｎｃｅｓ ｉｎ Ｐｏｌｙｍｅｒ Ｓｃｉｅｎｃｅ ４３， Ｓｐｒｉｎｇｅｒ Ｖｅｒｌａｇ （１９８２）， ｐ ５１−１４２を参照）。多くの商業的方法においては、例えばマンガン塩、亜鉛塩、アンチモン塩またはスズ塩を触媒としてエステル化、エステル交換または重縮合に使用する。いくつかの前記の金属化合物においては、不溶性の錯体を形成する傾向にあり、このことがエステルもしくはポリエステルの加工の際に問題を引き起こすという問題を有する。更に、前記化合物群の生理学的な問題点およびもしくは潜在的な環境破壊作用が、触媒としての使用に対してますます不利に働く。
【０００３】
有機チタン化合物、特にチタンオルトエステル（例えば、チタンテトライソプロピレートおよびチタンテトラ−ｎ−ブチレート）は同様に効果的であり、しばしば使用されるエステル化反応触媒、エステル交換触媒および重縮合触媒（例えばＵＳ−Ａ２８２２３４８）である。しかしながら、これらのチタン触媒の一般的な使用は種々の欠点により制限される。こうして、有機チタン化合物は反応混合物中に不溶性であることがあり（例えば、ポリ（チタンアルキレート））、このことは触媒の不均質な分布に導き、その活性に影響を与える。更に、一定のチタン触媒は加水分解を受けやすく、これにより触媒系の貯蔵安定性は影響を受ける。更に、反応の経過においてポリマーのチタン化合物が生じ、このチタン化合物は混濁した反応生成物に導き、費用のかかる濾過によってのみ精製することができる。更に、チタン化合物は通常エステル化、エステル交換または重縮合の際に同様に生じた痕跡量の不純物（例えばアルデヒド）と反応し、このようにして反応生成物において不所望な黄色の着色が生じる。多成分触媒系の使用により、そのような不所望な着色を妨害することができるということが示された。こうして、例えば米国特許第６０８０８３４号明細書は、溶剤中のチタン化合物、錯形成試薬（例えばヒドロキシカルボン酸）、リン化合物、および場合により他の添加物からなる触媒系を記載している。チタンオルトエステル、アルコール（例えばエチレングリコール）、２−ヒドロキシカルボン酸および塩基（例えば水酸化ナトリウム）からなる触媒の使用はＵＳ−Ａ５８６６７１０中に記載されている。そのような複雑な触媒系の製造は明らかに費用がかかり、従ってエステル化反応、エステル交換反応および重縮合反応におけるその適用は経済的な理由から非常に不利である。更に、エステルもしくはポリエステルの種々の適用（例えばポリウレタン系）への加工は記載された触媒系中の添加物によりマイナスの作用を受けるという危険性を有する。
【０００４】
前記の理由により、できるだけ簡単な組成、エステル化反応、エステル交換反応および／または重縮合反応における高い活性、出発成分中および最終生成物中への充分な溶解性、および良好な加水分解安定性および生理学的安全性により優れている新規触媒に対する要求がある。改善された光学特性を有する反応生成物に（例えば、ポリエステルの不所望な着色の減少）に導くということも同様に所望されている。
【０００５】
意外にも、好適な出発物質の使用において、前記触媒に比べて特に、より簡単で、こうして経済的な組成並びに良好な加水分解安定性により優れている新規種類の触媒を製造することができるということが見いだされた。更に、本発明による触媒は、改善された光学特性、すなわちエステルもしくはポリエステルにおける不所望な着色の軽減、を有する反応生成物を提供する。本発明による触媒のその他の利点（例えば、高い活性、出発物質中もしくは最終生成物中への良好な溶解性、生理学的安全性）も同様に与えられる。
【０００６】
従って、本発明の対象は
ａ）チタンおよび／またはジルコニウムのオルトエステルまたは縮合オルトエステルと
ｂ）少なくとも２個のヒドロキシル基および少なくとも１８０ｇ／モルの数平均分子量を有する１種または複数種のポリアルコール
とを、ポリアルコールｂ）とチタンおよび／またはジルコニウムのオルトエステルまたは縮合オルトエステルａ）とのモル比少なくとも２：１で反応させることにより製造可能な触媒である。
【０００７】
本発明による触媒の製造のためにはチタンまたはジルコニウムのオルトエステルまたは縮合オルトエステルａ）を使用する。有利な実施形においてはオルトエステルは一般式Ｍ（ＯＲ）４を有し、この際Ｍはチタンおよび／またはジルコニウムを表し、Ｒは同一または異なる線状、分枝状または環式のアルキル基を表す。アルキル基Ｒは炭素原子１〜６個を有しているのが有利である。特に有利なオルトエステルはチタンテトライソプロポキシレートおよびチタンテトラ−ｎ−ブトキシレートである。本発明による触媒の製造のための縮合オルトエステルは典型的にはチタン／ジルコニウムオルトエステルの注意深い、部分加水分解により得られ、特に、しかしこれのみではないが、一般式Ｒ１Ｏ［Ｍ（ＯＲ１）２Ｏ］ｎＲ１で表され、この際Ｍはチタンまたはジルコニウムを表し、Ｒ１は同一または異なる線状、分枝状または環式のアルキル基を表し、ｎは＜２０、有利にｎ＜１０を表す。有利には基Ｒ１は炭素原子１〜６個を有する。特に有利な縮合オルトエステルはポリ（チタンイソプロポキシレート）およびポリ（チタンブトキシレート）である。
【０００８】
本発明による触媒の製造のためには、成分ａ）を一種または複数種のポリアルコールｂ）と反応させる。本発明により、少なくとも２個のヒドロキシル基を有しかつ数平均分子量少なくとも１８０ｇ／モルを有する、全てのポリアルコールを使用することができ、特に２〜６個のヒドロキシル基を有し、数平均分子量１８０ｇ／モル〜４５００ｇ／モルを有するポリアルコールを使用することができる。
【０００９】
特に有利な実施形においては、ポリアルコールｂ）はポリエーテルポリオールである。本発明により使用したポリエーテルポリオールは、例えば多官能性出発化合物にアルキレンオキシドを、セシウムヒドロキシド、ルビジウムヒドロキシド、ストロンチウムヒドロキシドまたはバリウムヒドロキシドまたは選択的な塩基性触媒の存在下に重付加することにより製造することができる。本発明により使用したポリエーテルポリオールは高活性ダブル金属シアニド触媒（Ｄｏｐｐｅｌｍｅｔａｌｌｃｙａｎｉｄｋａｔａｌｙｓａｔｏｒ）を用いて、活性水素原子を平均２〜８個、有利に２〜６個を有する出発化合物と１個または複数個のアルキレンオキシドとから製造され、この方法は例えばＥＰ−Ａ７６１７０８に記載されている。
【００１０】
有利な出発化合物は分子あたり少なくとも２個のヒドロキシル基を有する分子であり、例えば１，２−エタンジオール、１，２−プロパンジオール、１，３−プロパンジオール、ジエチレングリコール、ジプロピレングリコール、トリエチレングリコール、トリプロピレングリコール、１，２−ブタンジオール、１，３−ブタンジオール、１，４−ブタンジオール、１，２−ヘキサンジオール、１，３−ヘキサンジオール、１，４−ヘキサンジオール、１，５−ヘキサンジオール、１，６−ヘキサンジオール、グリセリン、トリメチロールプロパン、ペンタエリトリット、ソルビットおよびサッカロースである。その他の有利な出発化合物はアンモニアまたは第１または第２アミノ基を少なくとも１個有する化合物、例えば脂肪族アミン、例えば１，２−ジアミノエタン、１，２−ジアミノエタンのオリゴマー（例えばジエチレントリアミン、トリエチレンテトラミンまたはペンタエチレンヘキサミン）、１，３−ジアミノプロパン、１，３−ジアミノブタン、１，４−ジアミノブタン、１，２−ジアミノヘキサン、１，３−ジアミノヘキサン、１，４−ジアミノヘキサン、１，５−ジアミノヘキサン、１，６−ジアミノヘキサン、芳香族アミン、例えば１，２−ジアミノベンゼン、１，３−ジアミノベンゼン、１，４−ジアミノベンゼン、２，３−ジアミノトルエン、２，４−ジアミノトルエン、３，４−ジアミノトルエン、２，５−ジアミノトルエン、２，６−ジアミノトルエン、２，２′−ジアミノジフェニルメタン、２，４′−ジアミノジフェニルメタン、４，４′−ジアミノジフェニルメタンまたはアニリンとホルムアルデヒドとから酸触媒縮合により得られる他の芳香族アミン、または第１、第２または第３アミノ基の他にヒドロキシル基を有する化合物、例えばエタノールアミン、ジエタノールアミンまたはトリエタノールアミンである。出発化合物は単独でまたは混合して使用することができる。
【００１１】
高活性ダブル金属シアニド触媒（Ｄｏｐｐｅｌｍｅｔａｌｌｃｙａｎｉｄｋａｔａｌｙｓａｔｏｒ）を用いる反応のために、例えば従来のアルカリ触媒により前記のヒドロキシ官能性低分子出発化合物とアルキレンオキシド、例えばオキシラン、メチルオキシランおよび／またはエチルオキシランとから得ることのできる出発化合物が特に有利である。
【００１２】
本発明により使用するポリエーテルポリオールの製造のために使用するアルキレンオキシドはオキシラン、メチルオキシランおよびエチルオキシランである。これらを単独でまたは混合して使用することができる。混合して使用する際には、アルキレンオキシドをランダムにまたはブロック式に組み込むか、または両方の方法を順次組み込む。
【００１３】
ポリアルコール成分ｂ）としては、芳香族および／または脂肪族ポリカルボン酸および少なくとも２個のヒドロキシル基を有するポリオールとからの１種または複数種のポリエステルポリオールを、それのみでまたは前記のポリエーテルポリオールと混合して使用することもできる。ジカルボン酸の例は、フタル酸、イソフタル酸、テレフタル酸、フマル酸、マレイン酸、アゼライン酸、グルタル酸、アジピン酸、スベリン酸、セバシン酸、マロン酸およびコハク酸である。純粋なジカルボン酸、並びにこれらからなる任意の混合物を使用することもできる。遊離のジカルボン酸の代わりに、相当するジカルボン酸誘導体、例えば炭素原子１〜４個を有するアルコールのジカルボン酸モノまたはジエステル、を使用することもできる。カルボン酸成分としては、ジカルボン酸無水物、例えば無水フタル酸または無水マレイン酸を使用することもできる。エステル化のためのポリオール成分としては有利に次のものを使用する：エチレングリコール、ジエチレングリコール、テトラエチレングリコール、１，２−プロパンジオール、１，３−プロパンジオール、１，４−ブタンジオール、１，５−ペンタンジオール、１，６−ヘキサンジオール、１，１０−デカンジオール、グリセリン、トリメチロールプロパン、ペンタエリトリットまたはこれらの混合物。ラクトン、例えばε−カプロラクトン、またはヒドロキシカルボン酸、例えばω−ヒドロキシカルボン酸からのポリエステルポリオールを使用することもできる。ポリアルコールは、無水フタル酸とジエチレングリコールとの反応および引き続くオキシランとの反応により得られるポリエーテルエステルポリオールを含有していてもよい。
【００１４】
ポリアルコール成分ｂ）は、平均ＯＨ−官能度少なくとも２．０を有するポリオール（例えば、ポリエーテル、ポリエステル）の他に１種または複数種の単官能性アルコールを８０質量％の量まで含有していてよい。
【００１５】
本発明による触媒の製造のためには、チタンまたはジルコニウムのオルトエステルまたは縮合オルトエステルａ）と１種または複数種のポリアルコールｂ）とを反応させ、その際ポリアルコールとチタンおよび／またはジルコニウム化合物とのモル比は、すでに記載したように、少なくとも２：１である。有利にはチタンおよび／またはジルコニウム化合物のモルあたり、ポリアルコール３〜５モルを使用するのが有利である。本発明による触媒は、生じる副生成物（例えばオルトエステルが例えばチタンテトラ−ｎ−ブチレートである場合、１−ブタノール）の除去下に、成分ａ）およびｂ）の混合により製造される。有利な実施形においてはポリアルコールをあらかじめ装入し、オルトエステルもしくは縮合オルトエステルを添加し、かつ引き続き生じた副生成物を温度８０〜２５０℃、有利に１００〜２００℃で、および場合により減圧下に留去する。本発明による触媒は全ての慣用の溶剤、例えばアルコールまたはグリコール中に溶解可能である。有利な溶剤はエチレングリコール、ジエチレングリコール、ジプロピレングリコール、ブタンジオールおよび／またはヘキサンジオールである。
【００１６】
従って、その他の本発明の対象は本発明による触媒の製法であり、この方法はａ）チタンおよび／またはジルコニウムのオルトエステルまたは縮合オルトエステルとｂ）少なくとも２個のヒドロキシル基および少なくとも１８０ｇ／モルの数平均分子量を有する１種または複数種のポリアルコールとを、ポリアルコールｂ）とチタンおよび／またはジルコニウムのオルトエステルまたは縮合オルトエステルａ）とのモル比少なくとも２：１で反応させることを特徴とする。
【００１７】
更に、本発明の対象は相応するエステル化反応、エステル交換反応または重縮合反応によるエステルまたはポリエステルの製造のための本発明による触媒の使用に関する。
【００１８】
本発明による触媒を用いる、エステルまたはポリエステルの製造は、すでに記載したように、低分子カルボン酸またはカルボン酸無水物の低分子ポリアルコールでの直接的なエステル化により、またはポリカルボン酸アルキルエステルとポリアルコールとのエステル交換反応により行われる。直接的なエステル化およびエステル交換は同様にヒドロキシカルボン酸から実施することができる。本発明による触媒を用いるエステルまたはポリエステルの製造のための有利な方法は、重縮合反応により行われる。
【００１９】
エステルおよび／またはポリエステルの製造のための低分子ポリカルボン酸の例は、フタル酸、イソフタル酸、テレフタル酸、フマル酸、マレイン酸、アゼライン酸、グルタル酸、アジピン酸、スベリン酸、セバシン酸、マロン酸およびコハク酸である。純粋なジカルボン酸並びにこれらからの任意の混合物を使用することができる。ジカルボン酸無水物、例えば無水フタル酸または無水マレイン酸も使用することができる。遊離ポリカルボン酸またはカルボン酸無水物の代わりに、相応するジカルボン酸誘導体、例えば炭素原子１〜４個を有するアルコールとのジカルボン酸モノまたはジエステルを使用することもできる。反応の間に生じるアルコールを蒸留により除去するので、通常低い同族体、例えばメチルエステルを使用する。エステルもしくはポリエステルの製造のためのポリアルコール成分としては、有利には以下のものを使用する：エチレングリコール、ジエチレングリコール、テトラエチレングリコール、１，２−プロパンジオール、１，３−プロパンジオール、１，４−ブタンジオール、１，５−ペンタンジオール、１，６−ヘキサンジオール、１，１０−デカンジオール、グリセリン、トリメチロールプロパン、ペンタエリトリットまたはこれらの混合物。
【００２０】
本発明による触媒の使用下にエステル化、エステル交換または重縮合によるエステルまたはポリエステルの本発明による製造は反応条件の広い範囲で実施することができる。１００〜３５０℃、特に有利に１５０〜２３０℃の温度範囲で作業するのが有利であり、その際圧力は反応の進行によりそれぞれ０．００１バール〜常圧の間で変化する。製造の際に使用される本発明による触媒の量は、触媒中のチタンまたはジルコニウム含量（Ｔｉ／Ｚｒ）に依存する。通常、金属濃度は反応生成物の全質量に対して０．１ｐｐｍ〜５００ｐｐｍ、有利に１ｐｐｍ〜１２ｐｐｍの範囲である。
【００２１】
アジピン酸およびジエチレングリコールおよびトリメチロールプロパンからなる混合物を使用するポリエステルポリオールの製造が有利である。典型的な非連続的な方法においては、出発物質を反応容器中で２００℃までの温度で加熱し、生じた水を常圧下に留去する。本発明による触媒の添加後（金属１〜１２ｐｐｍ）、圧力を段階的に１５ミリバールに低下させる。反応水を２００℃で酸価≦１．０ｍｇＫＯＨ／ｇになるまで留去する。もちろん、ポリエステルを環状エステルの部分を除去するために、短経路蒸発装置（Ｋｕｒｚｗｅｇｖｅｒｄａｍｐｆｅｒ）中で後処理することもできる（２００℃／０．０５ミリバール）。
【００２２】
本発明によるポリエステルはポリウレタンフォーム、特に軟質フォーム、の製造のために使用することができる。更に、本発明によるポリエステルはもちろんその他のＰＵＲ−システム（例えば、注入しうるエラストマー、ファイバー）の製造の際にも使用することができる。
【００２３】
本発明による方法は、特に色品質の優れたエステルまたはポリエステルの新規の効果的製造法を記載する。
【００２４】
選択した例により、本発明の内容を詳細に説明する。
【００２５】
例
実施例においては次の略語を使用する：
【００２６】
【表１】
2004514771.tif 000002
【００２７】
本発明による触媒の製造
例１
ポリエーテルＰＥＴ１（０．４８ｋｇ；２．２０モル）を蒸留ブリッジを有する反応容器中に満たし、１時間脱水する（１２０℃／１５ミリバール）。引き続き、この容器を１００℃に冷却し、窒素を通気し、０．２３倍モル量（ポリエーテルに対して）のチタンテトラ−ｎ−ブチレート（０．１７ｋｇ；０．５０モル）を添加する。反応混合物から１−ブタノールを蒸留する経過において、温度はゆっくりと１４０℃から２００℃に上昇する。もはや蒸留物が留出しなくなると、温度を１６０℃に下げ、水流ポンプまたはオイルポンプを用いて圧力を段階的に０．５ミリバールまで減少させ、残りの１−ブタノールを反応混合物から除去する。反応を完全にするために、温度を新たに２００℃に上昇させる。Ｔｉ含量５．２３％（触媒の総質量に対して）および粘度７００ｍＰａ・ｓ（２５℃）の淡黄色反応生成物が得られる。
【００２８】
例２
例１に記載した方法と同様にして、ポリエーテルＰＥＴ１をチタンテトラブチレート０．３３倍モル量（ポリエーテルに対して）と反応させる。Ｔｉ含量６．８５％（触媒の総質量に対して）および粘度１８１００ｍＰａ・ｓ（２５℃）の淡黄色の反応生成物が得られる。
【００２９】
例３
例１に記載した方法と同様にして、ポリエーテルＰＥＴ２をチタンテトラブチレート０．２３倍モル量（ポリエーテルに対して）と反応させる。Ｔｉ含量３．８５％（触媒の総質量に対して）および粘度６１００ｍＰａ・ｓ（２５℃）の淡黄色の反応生成物が得られる。
【００３０】
例４
例１に記載した方法と同様にして、ポリエーテルＰＥＴ３およびチタンテトラブチレート０．２５倍モル量（ポリエーテルに対して）と反応させる。Ｔｉ含量３．７８％（触媒の総質量に対して）および粘度３０２００ｍＰａ・ｓ（２５℃）の淡黄色の反応生成物が得られる。
【００３１】
例５
例１に記載した方法と同様にして、平均分子量４４０ｇ／モルを有するポリ（エチレンアジペート）およびチタンテトラブチレート０．２５倍モル量（ポリエステルに対して）と反応させる。Ｔｉ含量２．６６％（触媒の総質量に対して）および粘度９２０ｍＰａ・ｓ（２５℃）の黄色の反応生成物が得られる。
【００３２】
例６
例１に記載した方法と同様にして、ポリエーテルＰＥＴ２とジルコニウムテトラブチレート０．２３倍モル量（ポリエーテルに対して）とを反応させる。Ｚｒ含量７．０９％（触媒の総質量に対して）を有する高粘性の淡黄色の反応生成物が得られる。
【００３３】
本発明による触媒を使用するポリエステルの製造
例７〜１５
例１〜６からの反応生成物をポリエステルの製造のために使用する。チタンテトラ−ｎ−ブチレートもしくはジルコニウムテトラ−ｎ−ブチレート（本発明によらない比較例１３、１４）を比較のために触媒として使用する。比較例１５は触媒の添加なしでのポリエステルの製造を記載する。
【００３４】
ポリアルコール成分としてのジエチレングリコール（３．９８６ｋｇ；３７．６モル）並びにトリメチロールプロパン（０．２４２ｋｇ；１．８モル）およびポリカルボン酸成分としてのアジピン酸（５．１８６ｋｇ；３５．５モル）を反応容器中にあらかじめ装入し、反応混合物を窒素雰囲気下に２００℃で、常圧下に水が留出してこなくなるまで加熱する。引き続き、実施例１〜６からの本発明による金属触媒の添加を実施するが、その際それぞれの量を比較可能な金属濃度が反応生成物中に生じるように選択する。更なる反応経過において、反応容器中の圧力は段階的に約１５ミリバールに減少する、その際付加的な水を留去する。重縮合反応は約２００℃で酸価が１．０ｍｇＫＯＨ／ｇ以下の値に低下するまで続ける。真空相の時間は使用した触媒に関して特徴的なものであり、反応時間として記録される。
【００３５】
【表２】
2004514771.tif 000003
【００３６】
第２表から、本発明によるチタン−触媒（例７〜１１）はチタンテトラブチレート（例１３）に比べてほぼ同じ活性を有することが明らかになる。真空相のための比較可能な容器滞在時間は同様に本発明による例６に関してジルコニウムテトラブチレート（例１４）に比較して見い出された。触媒を使用しない場合には（例１５）、長い反応時間と充分でない変換率を甘受しなければならない。
【００３７】
ポリエステルの光学的特性
例１６〜２１
例１〜４および６からの触媒を前記のようにしてポリエステルの製造のために使用し、反応生成物の光学的品質を試験する。チタンテトラ−ｎ−ブチレート（比較例２１）は通常使用されるエステル化触媒もしくはエステル交換触媒として比較に使用される。
【００３８】
【表３】
2004514771.tif 000004
【００３９】
第３表から本発明によるチタン触媒（例１６〜１９）はチタンテトラブチレート（例２１）に比べて改善された光学特性を有するポリエステル、すなわち約半分の色指数が得られるということが明らかになる。ポリエステルの黄色の着色が減少するということが、本発明によるジルコニウム触媒を使用する場合には見いだされる（例６）。
【００４０】
本発明による触媒の加水分解安定性
例２２〜２４
加水分解の受け安さを試験するために、例３および例４の触媒をブタンジオール中に溶かし（４０質量％）、かつ開放容器中で空中の湿気／酸素に曝した。チタンテトラブチレートを有する溶液を比較のために用いる（本発明によらない例２４）。決められた時間の後に触媒の加水分解した度合いを測定する。混濁しもしくは粘性の溶液の出現は生じた部分的な加水分解として；白色固体の出現は（ほぼ）完全な加水分解として解釈される。
【００４１】
【表４】
2004514771.tif 000005
【００４２】
第４表から本発明による触媒（例２２、２３）はチタンテトラブチレート（比較例２４）に比べて、明らかに改善された空中の湿気／酸素に対する安定性を有する。
【００４３】
純粋な物質の、すなわち溶剤を添加しない場合の加水分解安定性に関する実験を繰り返すと、すでに５時間後にチタンテトラブチレートの完全な加水分解が観察される。本発明による例３は表面上にゲル状の皮膚を形成し、このことは部分的な加水分解を示す。これに対して、本発明による例４は５日後にも変化せずに安定のままであり、変わらない活性を有する触媒として（酸価：８時間の真空相の後０．８ｍｇＫＯＨ／ｇ）前記の重縮合反応に使用することができる。
【国際公開パンフレット】
2004514771.tif 000006
2004514771.tif 000007
2004514771.tif 000008
2004514771.tif 000009
2004514771.tif 000010
2004514771.tif 000011
2004514771.tif 000012
2004514771.tif 000013
2004514771.tif 000014
2004514771.tif 000015
2004514771.tif 000016
2004514771.tif 000017
2004514771.tif 000018
2004514771.tif 000019
2004514771.tif 000020
2004514771.tif 000021
2004514771.tif 000022
2004514771.tif 000023
2004514771.tif 000024
【国際調査報告】
2004514771.tif 000025
2004514771.tif 000026
2004514771.tif 000027
2004514771.tif 000028